(57)【特許請求の範囲】
【請求項１】
結合材、有機充填材、無機充填材、及び繊維基材を含有する摩擦材組成物であり、
元素としてのアンチモンを含まず、かつ
元素としての銅を含まない、または銅の含有率が０．５質量％を超えず、
チタン酸塩として、層状又は柱状のチタン酸カリウムを含有するとともに、チタン酸リチウムカリウムおよびチタン酸マグネシウムカリウムのうち少なくとも一方を含有し、
前記チタン酸塩の合計量が８〜３０質量％であり、かつ
酸化ジルコニウムおよび酸化マグネシウムのうち少なくとも一方を８〜３０質量％含有する摩擦材組成物。
【請求項２】
チタン酸マグネシウムカリウムを含有する請求項１に記載の摩擦材組成物。
【請求項３】
チタン酸マグネシウムカリウムを２〜２０質量％含有する請求項２に記載の摩擦材組成物。
【請求項４】
酸化ジルコニウムを８〜２０質量％含有する請求項１〜３のいずれか一項に記載の摩擦材組成物。
【請求項５】
前記チタン酸カリウムが層状である、請求項１〜４のいずれか一項に記載の摩擦材組成物。
【請求項６】
請求項１〜５のいずれか一項に記載の摩擦材組成物を成形してなる摩擦材。
【請求項７】
請求項６に記載の摩擦材と裏金とを一体化してなる摩擦部材。
【発明の詳細な説明】
【技術分野】
【０００１】
本発明は、自動車等の制動に用いられるディスクブレーキパッド、ブレーキライニング等の摩擦材に適した摩擦材組成物、該摩擦材組成物を用いた摩擦材及び摩擦部材に関する。
【背景技術】
【０００２】
自動車等には、制動のためにディスクブレーキパッドやブレーキライニング等の摩擦材が使用されている。ディスクブレーキパッドやブレーキライニング等の摩擦材は、相手材となるディスクロータやブレーキドラム等と摩擦することによって制動の役割を果たす。そのため摩擦材には、使用条件に応じた適切な摩擦係数（効き特性）が求められるだけでなく、ブレーキ鳴きが発生しにくいこと（鳴き特性）、摩擦材の寿命が長いこと（耐摩耗性）等が要求される。
【０００３】
特に摩擦係数の安定性は効き特性だけでなく、鳴き特性にも大きく影響する重要な要素である。一般的に、摩擦係数が高いとブレーキ鳴きの発生確率が高まるため、制動条件や温湿度等の環境条件に依らず、摩擦係数を適正な範囲にコントロールすることが重要である。
【０００４】
さらに近年、回生協調ブレーキの普及により、摩擦係数の安定性に対する要求がますます高まっている。回生協調ブレーキでは制動が電子制御されるため、摩擦材の摩擦係数が安定していないとドライバーが想定した以上の制動力が発生して急ブレーキになってしまうことがある。逆に、ドライバーが求める制動力が得られず制動距離が伸びてしまうこともあり、快適なドライビングが損なわれるだけでなく、事故の原因ともなり得る。
【０００５】
摩擦材には、結合材、繊維基材、無機充填材及び有機充填材等が含まれ、前記特性を発現させるために、一般的に、それぞれ１種もしくは２種以上を組み合わせたものが含まれる。繊維基材としては、有機繊維、金属繊維、無機繊維等が用いられる。従来は繊維機材としてアスベストが用いられていたが、近年はアスベストを用いないノンアスベスト摩擦材が主流となっている。
【０００６】
アスベストを用いないノンアスベスト摩擦材において、摩擦係数を安定化させる目的で用いられてきた素材として、銅が挙げられる。銅は延性の高い金属であり、制動時に摩擦界面に延びることで被膜を形成し、摩擦界面に凝着力と潤滑性を程よく付与する。結果、摩擦係数が安定化するだけでなく、特に高温の耐摩耗性も向上する。しかし、銅や銅合金を含有する摩擦材は、制動時に生成する摩耗粉中に銅を含むため、河川や湖を汚染するという可能性が示唆されている。
【０００７】
また、銅とは異なる高温潤滑材として、三硫化アンチモンや三酸化アンチモン等のアンチモン化合物も一般的に用いられてきたが、人体有害性の観点から摩擦材に添加しないことが望まれている。
【０００８】
銅の代替技術として、これまでにいくつかの手法が検討されてきた。例えば、銅を使用せず、酸化マグネシウムと黒鉛を摩擦材中に４５〜８０体積％含有し、酸化マグネシウムと黒鉛の比率を１／１〜４／１とする方法が提案されている（特許文献１）。
【先行技術文献】
【特許文献】
【０００９】
【特許文献１】特開２００２−１３８２７３号公報
【発明の概要】
【発明が解決しようとする課題】
【００１０】
特許文献１のブレーキ用摩擦材では、研削材である酸化マグネシウムと、潤滑材である黒鉛の添加量が極端に多くなり、各種摩擦特性をバランス良く改善することは困難である。特に黒鉛の潤滑性は湿度影響を大きく受けることが一般的に知られており、湿度に対する摩擦係数の安定性が大きく損なわれてしまう。
【００１１】
そこで本発明は、アスベストを用いない摩擦材において、元素としてのアンチモンを含まず、かつ銅含有率が０．５質量％を超えない環境有害性、および人体有害性が低い組成で、制動条件や温湿度に対して安定した摩擦係数を発現し、かつ優れた耐摩耗性を有する摩擦材を与える摩擦材組成物を提供することを目的とする。また、該摩擦材組成物を用いた摩擦材及び摩擦部材を提供することを目的とする。
【課題を解決するための手段】
【００１２】
本発明者等は鋭意検討を重ねた結果、摩擦材組成物として、元素としてのアンチモンを含まず、かつ元素としての銅を含まない、または銅の含有率が０．５質量％を超えない組成とした場合に、チタン酸塩として、チタン酸カリウムを含有するとともに、チタン酸リチウムカリウムおよびチタン酸マグネシウムカリウムのうち少なくとも一方を含有し、前記チタン酸塩の合計量が８〜３０質量％であり、かつ酸化ジルコニウムおよび酸化マグネシウムの少なくとも一方を８〜３０質量％含有することで、銅の添加量が極めて少ない、あるいは銅を含有せず、かつアンチモンを含有しなくても、安定した摩擦係数と優れた耐摩耗性を有する摩擦材を提供可能であることを見出した。
【００１３】
すなわち、本発明の摩擦材組成物は、結合材、有機充填材、無機充填材、及び繊維基材を含有する摩擦材組成物であり、元素としてのアンチモンを含まず、かつ元素としての銅を含まない、または銅の含有率が０．５質量％を超えず、チタン酸塩として、チタン酸カリウムを含有するとともに、チタン酸リチウムカリウムおよびチタン酸マグネシウムカリウムのうち少なくとも一方を含有し、前記チタン酸塩の合計量が８〜３０質量％であり、かつ酸化ジルコニウムおよび酸化マグネシウムの少なくとも一方を８〜３０質量％含有することを特徴とする。
【００１４】
上記摩擦材組成物においては、チタン酸マグネシウムカリウムを含有することが好ましい。また、上記摩擦材組成物においては、チタン酸マグネシウムカリウムを４〜２０質量％含有することが好ましく、および／または、酸化ジルコニウムを８〜２０質量％含有することが好ましい。さらに、上記摩擦材組成物を成形して摩擦材とすることが好ましく、この摩擦材と裏金とを一体化して摩擦部材とすることが好ましい。
【発明の効果】
【００１５】
本発明によれば、自動車用ディスクブレーキパッドやブレーキライニング等の摩擦材に用いた際に、環境有害性、および人体有害性が低い組成としつつ、安定した摩擦係数、および優れた耐摩耗性を有する摩擦材を与える摩擦材組成物を提供することができる。また、本発明によれば、上記特性を有する摩擦材及び摩擦部材を提供することができる。
【発明を実施するための形態】
【００１６】
以下、本発明の摩擦材組成物、これを用いた摩擦材及び摩擦部材について詳述する。なお、本発明の摩擦材組成物は、アスベストを含まない、いわゆるノンアスベスト摩擦材組成物である。
【００１７】
[摩擦材組成物]
本実施形態の摩擦材組成物は、結合材、有機充填材、無機充填材、及び繊維基材を含有する摩擦材組成物であり、元素としてのアンチモンを含まず、かつ元素としての銅を含まない、または銅の含有率が０．５質量％を超えず、チタン酸塩として、チタン酸カリウムを含有するとともに、チタン酸リチウムカリウムおよびチタン酸マグネシウムカリウムのうち少なくとも一方を含有し、前記チタン酸塩の合計量が８〜３０質量％であり、かつ酸化ジルコニウムおよび酸化マグネシウムの少なくとも一方を８〜３０質量％含有することを特徴とする。なお、上記の「元素としてのアンチモン」とは、三硫化アンチモンや三酸化アンチモンに代表されるアンチモン化合物に含まれるアンチモン元素の、全摩擦材組成物中における含有率を示す。また、「元素としての銅」とは、繊維状や粉末状等の銅、銅合金及び銅化合物に含まれる銅元素の、全摩擦材組成物中における含有率を示す。
【００１８】
［無機充填材］
本実施形態の摩擦材組成物は無機充填材を含有する。無機充填材は、摩擦材の耐熱性の悪化を避けるために摩擦調整材として含まれるものである。本実施形態において、無機充填材としてはチタン酸塩としてチタン酸カリウムを含有するとともに、チタン酸マグネシウムカリウム、およびチタン酸リチウムカリウムのうち少なくとも一方を含有する。さらに、酸化ジルコニウム、および酸化マグネシウムのうち少なくとも一方を含有する。
【００１９】
上記チタン酸塩の合計含有率は８〜３０質量％であることが好ましく、８〜２５質量％であることがより好ましく、１０〜２５質量％であることがさらに好ましい。チタン酸塩の含有率を８質量％以上とすることで摩擦係数の安定性が向上し、３０質量％以下とすることで、極端な気孔率上昇を避けることができる。気孔率が極端に上昇してしまうと、摩擦材の機械強度が低下するだけでなく、吸湿による摩擦係数の安定性低下、及び摩擦材と相手が錆で固着する危険性が高まる。また、チタン酸カリウムとしては、８チタン酸カリウム、６チタン酸カリウム等を用いることができる。
【００２０】
また、チタン酸カリウムのみを含有させても優れた耐摩耗性は得られない。一方で、チタン酸マグネシウムカリウム、およびチタン酸リチウムカリウムのうち少なくとも一方のみを含有させると摩擦係数が極端に低下してしまう。従って、チタン酸カリウムだけでなく、チタン酸マグネシウムカリウム、およびチタン酸リチウムカリウムのうち少なくとも一方を組み合わせて含有することが必要である。
【００２１】
さらに、チタン酸マグネシウムカリウムを含有することがより好ましい。チタン酸マグネシウムカリウムはチタン酸リチウムカリウムに対して融点が高く、高温域における摩擦材の耐摩耗性がより向上する。
【００２２】
さらに、チタン酸マグネシウムカリウムの含有率は２〜２０質量％であることが好ましく、２〜１６質量％であることがより好ましく、２〜１２質量％であることがさらに好ましい。チタン酸マグネシウムカリウムの含有率を２質量％以上とすることで摩擦材の耐摩耗性が向上し、２０質量％以下とすることで極端な摩擦係数の低下を避けることができる。
【００２３】
上記酸化ジルコニウム、および酸化マグネシウムの含有率は８〜３０質量％であることが好ましく、８〜２５質量％であることがより好ましく、１０〜２５質量％であることがさらに好ましい。酸化ジルコニウム、および酸化マグネシウムの含有率を８質量％以上とすることで摩擦係数の極端な低下を避けることができ、３０質量％以下とすることで摩擦材の耐摩耗性が極端に悪化すること、及び相手材への攻撃性が極端に高くなることを回避できる。
【００２４】
上記酸化ジルコニウム、および酸化マグネシウムのメジアン径は、１〜３０μｍであることが好ましく、１〜２０μｍであることがより好ましく、１〜１５μｍであることがさらに好ましい。酸化ジルコニウム、および酸化マグネシウムのメジアン径を１μｍ以上とすることで良好な摩擦係数、耐摩耗性が発現し、３０μｍ以下とすることで摩擦界面での分散性を高め、摩擦係数を安定化できるだけでなく、相手材への攻撃性が極端に高くなることを回避できる。
【００２５】
なお、上記酸化ジルコニウム、および酸化マグネシウムのメジアン径は、レーザー回折粒度分布測定などの方法を用いて測定することができる。例えば、レーザー回折／散乱式粒子径分布測定装置、商品名：ＬＡ・９２０（株式会社堀場製作所製）で測定することができる。また、本発明の効果を損なわない程度であれば、本実施形態の酸化ジルコニウム、および酸化マグネシウムに、通常、摩擦材に用いられる無機充填材を組み合わせて用いることができる。
【００２６】
上記酸化ジルコニウム、および酸化マグネシウム以外の無機充填材としては、例えば、硫化錫、二硫化モリブデン、硫化鉄、硫化ビスマス、硫化亜鉛、水酸化カルシウム、酸化カルシウム、炭酸ナトリウム、炭酸カルシウム、炭酸マグネシウム、硫酸バリウム、ドロマイト、コークス、黒鉛、マイカ、酸化鉄、バーミキュライト、硫酸カルシウム、タルク、クレー、ゼオライト、珪酸ジルコニウム、ムライト、クロマイト、酸化チタン、シリカ、γ−アルミナ等の活性アルミナを用いることができ、これらを単独で又は２種類以上を組み合わせて使用することができる。
【００２７】
前記無機充填材の総含有量は、酸化ジルコニウム、および酸化マグネシウムを含め、摩擦材用組成物において２０〜８０質量％であることが好ましく、３０〜８０質量％であることがより好ましく４０〜８０質量％であることがさらに好ましい。無機充填材の含有量を２０〜８０質量％とすると、耐熱性の悪化を避けることができる。
【００２８】
[繊維基材]
本実施形態の摩擦材組成物は繊維基材を含有する。繊維基材は摩擦材において補強作用を示すものである。繊維基材としては、有機繊維、金属繊維、無機繊維等が挙げられる。
【００２９】
本実施形態の摩擦材組成物は有機繊維としてアラミド繊維、アクリル繊維、セルロース繊維、フェノール樹脂繊維等を用いることができ、これらを単独で又は２種類以上を組み合わせて使用することができる。この中でも、耐熱性、補強効果の観点から、アラミド繊維を用いることが好ましい。
【００３０】
金属繊維としては銅繊維、鉄系繊維、チタン繊維、亜鉛繊維、アルミ繊維等を用いることができ、１種又は２種類以上を組み合わせて用いることができるが、銅繊維を用いる場合は、摩擦材中の元素としての銅含有率が０．５質量％を超えないようにする。
【００３１】
無機繊維としては、ウォラストナイト、セラミック繊維、生分解性セラミック繊維、鉱物繊維、炭素繊維、ガラス繊維、チタン酸カリウム繊維、アルミノシリケート繊維等を用いることができ、１種又は２種類以上を組み合わせて用いることができるが、環境への優しさの観点から、吸引性のチタン酸カリウム繊維等を含有しないことが好ましい。
【００３２】
なお、ここでいう鉱物繊維とは、スラグウール等の高炉スラグ、バサルトファイバー等の玄武岩、その他の天然岩石等を主成分として溶融紡糸した人造無機繊維であり、Ａｌ元素を含む天然鉱物であることがより好ましい。具体的には、ＳｉＯ２、Ａｌ２Ｏ３、ＣａＯ、ＭｇＯ、ＦｅＯ、Ｎａ２Ｏ等が含まれるもの、又はこれら化合物が１種又は２種以上含有されるものを鉱物繊維として用いることができ、これらのうちＡｌ元素を含むものがより好ましい。摩擦材組成物中に含まれる鉱物繊維全体の平均繊維長が大きくなるほど摩擦組成物中の各成分との接着強度が低下する傾向があるため、鉱物繊維全体の平均繊維長は５００μｍ以下が好ましく、より好ましくは１００〜４００μｍである。ここで、平均繊維長とは、該当する全ての繊維の長さの平均値を示した数平均繊維長のことをいう。例えば２００μｍの平均繊維長とは、摩擦材組成物原料として用いる鉱物繊維を無作為に５０個選択し、光学顕微鏡で繊維長を測定し、その平均値が２００μｍであることを示す。
【００３３】
本実施形態で用いられる鉱物繊維は、人体有害性の観点で生体溶解性であることが好ましい。ここでいう生体溶解性の鉱物繊維とは、人体内に取り込まれた場合でも短時間で一部分解され体外に排出される特徴を有する鉱物繊維である。具体的には、化学組成がアルカリ酸化物、アルカリ土類酸化物総量（ナトリウム、カリウム、カルシウム、マグネシウム、バリウムの酸化物の総量）が１８質量％以上で、かつ呼吸による短期バイオ永続試験で、２０μｍ以上の繊維の質量半減期が４０日以内又は腹膜内試験で過度の発癌性の証拠がないか又は長期呼吸試験で関連の病原性や腫瘍発生がないことを満たす繊維を示す（ＥＵ指令９７／６９／ＥＣのＮｏｔａ  Ｑ（発癌性適用除外））。このような生体分解性鉱物繊維としては、ＳｉＯ２−Ａｌ２Ｏ３−ＣａＯ−ＭｇＯ−ＦｅＯ−Ｎａ２Ｏ系繊維等が挙げられ、ＳｉＯ２、Ａｌ２Ｏ３、ＣａＯ、ＭｇＯ、ＦｅＯ、Ｎａ２Ｏ等を任意の組み合わせで含有した繊維が挙げられる。市販品としてはＬＡＰＩＮＵＳ  ＦＩＢＥＲＳ  Ｂ．Ｖ．製のＲｏｘｕｌシリーズ（「Ｒｏｘｕｌ」は、登録商標）等が挙げられる。「Ｒｏｘｕｌ」には、ＳｉＯ２、Ａｌ２Ｏ３、ＣａＯ、ＭｇＯ、ＦｅＯ、Ｎａ２Ｏ等が含まれる。
【００３４】
繊維基材は、摩擦材組成物中に５〜４０質量％含有することが好ましく、５〜３５質量％含有することがより好ましく、６〜３０質量％含有することがさらに好ましい。繊維基材の含有量を５〜４０質量％とすると、効き特性の著しい低下等の弊害を与えることなく、適度な補強効果を摩擦材に付与する効果がある。
【００３５】
［結合材］
本実施形態の摩擦材組成物は、結合材を含有する。結合材は、摩擦材組成物に含まれる有機充填材及び繊維基材等を一体化して、強度を与えるものである。本実施形態の摩擦材組成物に含まれる結合材としては、通常、摩擦材に用いられる熱硬化性樹脂を用いることができる。熱硬化性樹脂としては、例えば、フェノール樹脂、アクリル変性フェノール樹脂、シリコーン変性フェノール樹脂、カシュー変性フェノール樹脂、エポキシ変性フェノール樹脂、アルキルベンゼン変性フェノール樹脂等の各種変性フェノール樹脂が挙げられ、特に、フェノール樹脂、アクリル変性フェノール樹脂、シリコーン変性フェノール樹脂が好ましく、これらを単独で又は２種類以上を組み合わせて使用することができる。良好な耐熱性、成形性及び摩擦係数を与えることから、フェノール樹脂、アクリル変性フェノール樹脂、シリコーン変性フェノール樹脂、アルキルベンゼン変性フェノール樹脂を用いることが好ましい。
【００３６】
本実施形態の摩擦材組成物における、結合材の含有量は、５〜２０質量％であることが好ましく、５〜１５質量％であることがより好ましく、５〜１０質量％であることがさらに好ましい。結合材の含有量を５〜２０質量％の範囲とすることで、摩擦材の強度低下をより抑制でき、また、摩擦材の気孔率が減少し、弾性率が高くなることによる鳴き等の音振性能悪化を抑制できる。
【００３７】
［有機充填材］
本実施形態の摩擦材組成物は、有機充填材を含有する。有機充填材は、摩擦材の音振性能や耐摩耗性等を向上させるための摩擦調整剤として含まれるものである。本発明の摩擦材用組成物に含まれる有機充填材としては、カシューダストやゴム成分等を用いることができる。
【００３８】
上記カシューダストは、カシューナッツシェルオイルを重合、硬化させたものを粉砕して得られる、通常、摩擦材に用いられるものであればよい。
【００３９】
上記ゴム成分としては、例えば、タイヤゴム、アクリルゴム、イソプレンゴム、ＮＢＲ（ニトリルブタジエンゴム）、ＳＢＲ（スチレンブタジエンゴム）が挙げられ、これらを単独で又は２種類以上を組み合わせて使用される。
【００４０】
また、カシューダストとゴム成分とを併用してもよく、カシューダストをゴム成分で被覆したものを用いてもよいが、音振性能の観点から、カシューダストとゴム成分とを併用することが好ましい。上記カシューダストの含有量は、２〜８質量％であることが好ましく、２．５〜８質量％であることがより好ましく、２．５〜７．５質量％であることがさらに好ましい。カシューダストの含有量を２〜８質量％とすることで、摩擦材の弾性率が高くなることによる鳴き等の音振性能の悪化を避けることができ、また耐熱性の悪化、熱履歴による強度低下を避けることができる。
【００４１】
本実施形態の摩擦材組成物中における、有機充填材の含有量は、１〜２０質量％であることが好ましく、１〜１５質量％であることがより好ましく、２〜１０質量％であることがさらに好ましい。有機充填材の含有量を１〜２０質量％の範囲とすることで、摩擦材の弾性率が高くなることによる鳴き等の音振性能の悪化を避けることができ、また耐熱性の悪化、熱履歴による強度低下を避けることができる。
【００４２】
［その他の成分］
また、本実施形態の摩擦材組成物は、前記の材料以外に、必要に応じてその他の材料を配合することができ、例えば、鉄粉や亜鉛粉等の金属粉末等を配合することができる。
【００４３】
＜摩擦材及び摩擦部材＞
本実施形態の摩擦材組成物は、自動車等のディスクブレーキパッド、ブレーキライニング等の摩擦材として又は本実施形態の摩擦材組成物を目的形状に成形、加工、貼り付け等の工程を施すことによりクラッチフェーシング、電磁ブレーキ、保持ブレーキ等の摩擦材としても使用することができる。
【００４４】
本実施形態の摩擦材組成物は、摩擦面となる摩擦部材そのものとして用いて摩擦材を得ることができる。それを用いた摩擦材としては、例えば、下記の構成などが挙げられる。
（１）摩擦部材のみの構成
（２）裏金と、該裏金の上に形成させ、摩擦面となる本発明の摩擦材組成物からなる摩擦部材とを有する構成
（３）上記（２）の構成において、裏金と摩擦部材との間に、裏金の接着効果を高めるための表面改質を目的としたプライマー層、裏金と摩擦部材の接着を目的とした接着層をさらに介在させた構成、等が挙げられる。
【００４５】
上記裏金は、摩擦部材の機械的強度の向上のために、通常、摩擦部材として用いるものであり、材質としては、金属又は繊維強化プラスチック等を用いることができ、例えば、鉄、ステンレス、無機繊維強化プラスチック、炭素繊維強化プラスチックが挙げられる。プライマー層及び接着層としては、通常、ブレーキシュー等の摩擦部材に用いられるものであればよい。
【００４６】
本実施形態の摩擦材組成物は、一般に使用されている方法を用いて摩擦材を製造することができ、本発明の摩擦材組成物を加熱加圧成形して製造することができる。詳細には、例えば、本実施形態の摩擦材組成物をレーディゲミキサー（「レーディゲ」は、登録商標。）、加圧ニーダー、アイリッヒミキサー（「アイリッヒ」は、登録商標。）等の混合機を用いて均一に混合し、この混合物を成形金型にて予備成形し、得られた予備成形物を成形温度１３０〜１６０℃、成形圧力２０〜５０ＭＰａ、成形時間２〜１０分間の条件で成形し、得られた成形物を１５０〜２５０℃で２〜１０時間熱処理することにより本実施形態の摩擦材を得ることができる。なお、必要に応じて塗装、スコーチ処理、研磨処理等を行ってもよい。
【００４７】
本実施形態の摩擦材組成物は、摩擦係数の安定性や高温での耐摩耗性等に優れるため、ディスクブレーキパッドやブレーキライニング等の摩擦部材の「上張り材」として有用であり、さらに摩擦部材の「下張り材」として成形して用いることもできる。
【００４８】
なお、「上張り材」とは、摩擦部材の摩擦面となる摩擦材であり、「下張り材」とは、摩擦部材の摩擦面となる摩擦材と裏金との間に介在する、摩擦材と裏金との接着部付近の剪断強度、耐クラック性向上を目的とした層のことである。
【実施例】
【００４９】
以下、実施例により本発明をさらに詳細に説明する。本発明は何らこれらに限定されるものではない。
【００５０】
＜実施例１〜７及び比較例１〜７＞
［ディスクブレーキパッドの作製］
表１及び２に示す配合比率に従って材料を配合し、実施例１〜７及び比較例１〜７の摩擦材組成物を得た。
【００５１】
この摩擦材組成物をレーディゲミキサー（株式会社マツボー製、商品名：レーディゲミキサーＭ２０）で混合し、この混合物を成形プレス（王子機械工業株式会社製）で予備成形し、得られた予備成形物を成形温度１４５℃、成形圧力３５ＭＰａ、成形時間５分間の条件で成形プレス（三起精工株式会社製）を用いて、日立オートモティブシステムズ株式会社製の裏金（鉄製）と共に加熱加圧成形し、得られた成形品を２００℃で４．５時間熱処理し、ロータリー研磨機を用いて研磨し、５００℃のスコーチ処理を行って、ディスクブレーキパッド（摩擦材の厚さ９．５ｍｍ、摩擦材投影面積５２ｃｍ２を得た。
【００５２】
なお、実施例及び比較例において使用した各種材料は次のとおりである。
[結合材]
・フェノール樹脂：日立化成（株）製（商品名  ＨＰ４９１ＵＰ）
[有機充填材]
・カシューダスト
・ＳＢＲ粉
[無機充填材]
・チタン酸塩Ａ
８チタン酸カリウム：大塚化学（株）製（商品名  テラセスＴＦ−ＳＳ）
・チタン酸塩Ｂ
６チタン酸カリウム：東邦マテリアル（株）製（商品名  ＴＯＦＩＸ−Ｓ）
・チタン酸塩Ｃ
チタン酸マグネシウムカリウム：大塚化学（株）製（商品名  テラセスＰＣＳ）
・チタン酸塩Ｄ
チタン酸リチウムカリウム：大塚化学（株）製（商品名  テラセスＬ−ＳＳ）
・硫酸バリウム
・黒鉛
・硫化錫
・マイカ
・水酸化カルシウム
・酸化ジルコニウム：第一稀元素化学工業（株）製（商品名  ＢＲ−ＱＺ）
・酸化マグネシウム：協和化学工業（株）製（商品名  工業用酸化マグネシウム２０００）
[繊維基材]
・アラミド繊維（有機繊維）
・鉱物繊維（無機繊維）
【００５３】
前記の方法で作製した実施例１〜７及び比較例１〜７のディスクブレーキパッドを、ブレーキダイナモ試験機（新日本特機株式会社製）を用いて各種性能の評価を行った。実験には、一般的なピンスライド式のコレット型キャリパー及び株式会社キリウ製ベンチレーテッドディスクローター（ＦＣ２５０（ねずみ鋳鉄））を用い、日産自動車株式会社製、商品名：スカイラインＶ３５の慣性モーメントで評価を行った。
【００５４】
[効き特性の評価]
試験は自動車技術会規格ＪＡＳＯ  Ｃ４０６に準拠し、第２効力試験における５０ｋｍ／ｈ−０．３Ｇ及び１３０ｋｍ／ｈ−０．３Ｇセクションの摩擦係数を評価した。ただし、評価は夏環境を想定して温度３５℃、湿度６０％、冬環境を想定して温度０℃、湿度３５％で各々実施した。
【００５５】
（摩擦係数）
夏環境、冬環境共に、第２効力試験における５０ｋｍ／ｈ−０．３Ｇ及び１３０ｋｍ／ｈ−０．３Ｇセクションの摩擦係数を評価した。
◎：０．３８〜０．４２
○：０．３６〜０．３７、０．４３〜０．４５
△：０．３４〜０．３５、０．４６〜０．４７
×：０．３４未満、０．４８以上
【００５６】
（速度に対する効き安定性）
速度に対する安定性として、冬環境における１３０ｋｍ/ｈ−０．３Ｇセクションの摩擦係数と５０ｋｍ/ｈ−０．３Ｇセクションの摩擦係数の差を評価した。
◎：０．０２以下
○：０．０３
△：０．０４
×：０．０５以上
【００５７】
（環境に対する効き安定性）
環境に対する安定性として、冬環境と夏環境における５０ｋｍ/ｈ−０．３Ｇセクションの摩擦係数の差を評価した。
◎：０．０２以下
○：０．０３
△：０．０４
×：０．０５以上
【００５８】
[耐摩耗性の評価]
試験はＪＡＳＯ  Ｃ４２７に準拠し、制動前ブレーキ温度が４００℃におけるディスクパッドの摩耗量をそれぞれ計測し、耐摩耗性として評価した。
◎：０．６０ｍｍ未満
○：０．６０〜０．８９ｍｍ
△：０．９０〜１．１９ｍｍ
×：１.２０ｍｍ以上
【００５９】
【表１】
0006490936.tif 000002
【００６０】
【表２】
0006490936.tif 000003
【００６１】
実施例１〜７は、銅、および三硫化アンチモンを含有する比較例７と同水準の摩擦係数の安定性、耐摩耗性を示した。また、実施例１〜７は、チタン酸カリウムのみ含有する比較例１、２、チタン酸マグネシウムのみ含有する比較例３、４、チタン酸塩の合計率が３０質量％を超える比較例５、酸化ジルコニウムの含有率が３０質量％を超える比較例６に対して摩擦係数の安定性、および耐摩耗性が優れることは明らかである。
【産業上の利用可能性】
【００６２】
本発明の摩擦材組成物は従来品と比較して、環境負荷、および人体有害性の高い銅、アンチモン化合物を用いなくとも、制動条件や環境等の外乱に対する摩擦係数の安定性、および耐摩耗性に優れるため、該摩擦材組成物は乗用車用ブレーキパッドなどの摩擦材及び摩擦部材に好適である。